(57)【要約】【課題】既存外装タイル壁面の持つ色調や色合いの外観を残したまま、タイル片の剥落防止効果を効果的に付与し、意匠性を回復し、汚れ防止機能を付与し、防水性の強化を図ることが可能な、既存外装タイル壁面の補修方法を提供する。【解決手段】既存外装タイル壁面に透明性プライマーを塗布してプライマー層２を形成し、プライマー層２に透明アクリル系樹脂エマルションを主成分とする主材塗料を複数回塗布して主材層３を形成し、主材層３に透明性トップコート塗料を塗布してトップコート層４を形成する既存外装タイル壁面の補修方法であって、前記主材塗料には、補強短繊維が配合され、粘度が２００００〜７００００ｍＰａ・ｓであり、チクソトロピー指数が４．０〜１０．０である。主材層３をネット状クロス５で補強する工程を含むことが好ましく、アンカーピン６を既存外装タイル壁面に打ち込む工程を含むことが好ましい。【選択図】図１
2007247279.tif 000002
【特許請求の範囲】
【請求項１】
既存外装タイル壁面に透明性プライマーを塗布してプライマー層を形成し、該プライマー層に透明アクリル系樹脂エマルションを主成分とする主材塗料を複数回塗布して主材層を形成し、該主材層に透明性トップコート塗料を塗布してトップコート層を形成する既存外装タイル壁面の補修方法であって、
前記主材塗料には、補強短繊維が配合され、粘度が２００００〜７００００ｍＰａ・ｓであり、チクソトロピー指数が４．０〜１０．０であることを特徴とする既存外装タイル壁面の補修方法。
【請求項２】
主材層をネット状クロスで補強する工程を含むことを特徴とする、請求項１記載の既存外装タイル壁面の補修方法。
【請求項３】
アンカーピンを既存外装タイル壁面に打ち込む工程を含むことを特徴とする、請求項１又は２記載の既存外装タイル壁面の補修方法。
【請求項４】
前記主材塗料を、多孔質ハンドローラーを用いて少なくとも１回塗布する工程を含むことを特徴とする、請求項１〜３のうちいずれか一項記載の既存外装タイル壁面の補修方法。
【請求項５】
前記主材塗料が、９０〜９９質量％の透明アクリル系樹脂エマルションと、１〜１０質量％の補強短繊維を含むことを特徴とする、請求項１〜４のうちいずれか一項記載の既存外装タイル壁面の補修方法。
【請求項６】
前記補強短繊維が、ナイロン繊維であることを特徴とする、請求項１〜５のうちいずれか一項記載の既存外装タイル壁面の補修方法。
【請求項７】
前記透明性プライマーが、シリコーン変性アクリル系樹脂塗料であることを特徴とする、請求項１〜６のうちいずれか一項記載の既存外装タイル壁面の補修方法。
【請求項８】
前記透明性トップコート塗料が、シリコーン変性アクリル系樹脂塗料であることを特徴とする、請求項１〜７のうちいずれか一項記載の既存外装タイル壁面の補修方法。
【発明の詳細な説明】
【技術分野】
【０００１】
本発明は、既存外装タイル壁面について、タイル片の剥落防止、意匠性の回復・美化を図り、防水性を強化する、既存外装タイル壁面の補修方法に関する。
【背景技術】
【０００２】
建築物における外装タイル壁面は、構造機能・居住機能・保護機能・美装性等の複雑な要求性能を持っている。しかし、経年とともに劣化が進み、美装性、保護機能が低下し、雨水の侵入によって建物の老化が促進され、ひいては表面仕上げ層の剥落、長期的には構造機能の問題に発展して、表面仕上げ材であるタイルの剥落が時として人災につながるおそれもあり、補修を余儀なくされる。
【０００３】
既存外装壁面の改修方法としては、既存外装壁面をポリマーセメントで覆ってアンカーピンを併用し外装仕上げ層の剥落を防止する方法が知られているが、この場合、別途に外装仕上げ材を施工する必要があり、既存の壁面のテクスチャーは失われてしまう。既存外装タイル壁面の補修方法としては、タイルの持つ色調や色合いを残したまま仕上げることの需要が高い。
【０００４】
特許文献１には、建築物における外装タイル壁面の経時的な劣化に対して、タイル落下やタイルの躯体構造部からの浮き上がりを防止する目的で、タイル施工壁面の全面に、ガラスマット、クロス類を載置して不飽和ポリエステル樹脂を含浸し、透明なＦＲＰの樹脂層を形成せしめ、さらにその表面に耐候性良好な透明塗料を塗布し乾燥硬化せしめたのち、タイル目地部の適宜箇所に、表面から躯体構造部に達するビス（アンカーピン）を打ち込み一体強化する工法が開示されている。
【０００５】
また、外装タイル壁面に、タイル片の剥落防止、意匠性の回復、汚れ防止機能の付与を目的とした外装タイル壁面の改修工法としては、トップコート層にシリコーン変性アクリル系樹脂を主成分とする塗料を用いた方法が知られている（例えば特許文献２等）。
【特許文献１】特開昭６３−２１９７６２号公報
【特許文献２】特開２００５−０８２９８８号公報
【発明の開示】
【発明が解決しようとする課題】
【０００６】
しかしながら、特許文献１に開示された工法では、既存タイル仕上げの基本的な外観は保たれるが、ガラスマットのジョイント部分が目立ち、光の反射によっては、タイル部分及び目地部分からなる外装タイル壁面の既存のテクスチャーがぼけて、意匠性が損なわれるという問題点を有していた。特に、半ツヤやツヤ消しのタイプのタイルのタイル壁面の場合、既存のタイル壁面のテクスチャーを著しくぼかしてしまう。そのため、ツヤ有りタイプのタイルを用いた既存外装タイル壁面にツヤ有りのトップコート層を形成する場合には特許文献１に開示された工法を適用できるが、半ツヤやツヤ消しのタイプの外装タイル壁面に半ツヤやツヤ消しのトップコート層を形成することはできず、ツヤ加減の選択性の幅が限られていた。
【０００７】
また、主材層を形成するために、シリコーン変性アクリル系樹脂を主成分とする塗料を用いた場合、良好な剥落防止効果を得るための充分な塗布量の確保が困難であり、膜厚が薄くなってしまい、亀裂追従性にも乏しい。
【０００８】
そこで、本発明は上記従来技術の問題点に鑑みてなされたものであり、本発明が解決しようとする課題は、既存外装タイル壁面を改修するにあたり、外装タイル壁面の持つ色調や色合いの外観を残したまま、タイル片の剥落防止効果を効果的に付与し、意匠性を回復し、汚れ防止機能を付与し、防水性の強化を図ることが可能な、既存外装タイル壁面の補修方法を提供することにある。
【課題を解決するための手段】
【０００９】
本発明者等は、鋭意検討の結果、この問題を防ぐためには、透明性プライマー、透明性主材塗料及び透明性トップコート塗料を用いた、既存外装タイル壁面の補修方法において、透明アクリル系樹脂エマルションに補強短繊維を配合し、これを、高粘度であり、かつ、高いチクソトロピー指数を有する主材塗料として用いることにより、上記課題を解決するとともに、塗布特性にも優れることを見出し、本発明を完成した。
【００１０】
本発明の既存外装タイル壁面の補修方法は、既存外装タイル壁面に透明性プライマーを塗布してプライマー層を形成し、該プライマー層に透明アクリル系樹脂エマルションを主成分とする主材塗料を複数回塗布して主材層を形成し、該主材層に透明性トップコート塗料を塗布してトップコート層を形成する既存外装タイル壁面の補修方法であって、前記主材塗料には、補強短繊維が配合され、粘度が２００００〜７００００ｍＰａ・ｓであり、チクソトロピー指数が４．０〜１０．０であることを特徴とする。
【００１１】
また、本発明の既存外装タイル壁面の補修方法は、主材層をネット状クロスで補強する工程を含むことが好ましく、アンカーピンを既存外装タイル壁面に打ち込む工程を含むことが好ましく、主材塗料を、多孔質ハンドローラーを用いて少なくとも１回塗布する工程を含むことが好ましく、主材塗料が、９０〜９９質量％の透明アクリル系樹脂エマルションと、１〜１０質量％の補強短繊維を含むことが好ましく、１〜５質量％の補強短繊維を含むことがより好ましく、補強短繊維が、ナイロン繊維であることが好ましく、透明性プライマーが、シリコーン変性アクリル系樹脂塗料であることが好ましく、透明性トップコート塗料が、シリコーン変性アクリル系樹脂塗料であることが好ましい。
【発明の効果】
【００１２】
本発明によれば、既存外装タイル壁面に透明性プライマーを塗布してプライマー層を形成し、該プライマー層に透明アクリル系樹脂エマルションを主成分とする主材塗料を塗布して主材層を形成し、該主材層に透明性トップコート塗料を塗布してトップコート層を形成するので、下地タイルの色調や色合いを残したまま被覆することができるとともに、主材塗料には補強短繊維が配合され、その主材塗料の粘度が２００００〜７００００ｍＰａ・ｓであり、チクソトロピー指数が４．０〜１０．０である主材塗料を複数回塗布して主材層を形成するので、好適な膜厚の主材層を確保することが可能で、タイル片の剥落防止効果を効果的に付与して安全性を向上させ、意匠性を回復させ、汚れ防止機能を付与し、防水性の強化を図ることができる。本発明によれば、プライマー層、主材層及びトップコート層からなる保護層を形成する。主材層と既存外装タイル壁面との間にプライマー層を形成するので、接着性及び耐久性に優れた保護層とすることができる。本発明によれば、タイル片剥落防止機能に加えて防水性をも強化するので、雨水の侵入を防ぎ、建物の老化を防止することができる。更に、タイル仕上げの既存建物に対して、資産価値のひとつである美観を全く損なわずに、安全・確実にタイル仕上げ層の剥落を防止することができる。また、本発明によれば、極めて高い透明性を確保するので、透明性トップコート塗料の種類を自在に選択可能となり、ツヤ有り、半ツヤ、ツヤ消し等、トップコートのツヤ加減を多段階に調整することが可能であり、色目と光沢具合の両面から既存タイルの風合いを再現することができる。更に、耐候性の付与が容易となる。
【００１３】
すなわち、本発明によれば、ツヤ有りタイプのタイルを用いた既存の外装タイル壁面に対しては、ツヤ有りタイプのトップコート層を付与することにより、既存のツヤ有りタイルの色調を活かしたまま、目地を含む全体の外装タイル壁面のテクスチャーを再現することができ、半ツヤタイプのタイルを用いた既存の外装タイル壁面に対しては、半ツヤタイプのトップコート層を付与することにより、既存の半ツヤのタイルの色調を活かしたまま、目地を含む全体の外装タイル壁面のテクスチャーを再現することができ、ツヤ消しタイプのタイルを用いた既存の外装タイル壁面に対しては、ツヤ消しタイプのトップコート層を付与することにより、既存のツヤ消しタイルの色調を活かしたまま、目地を含む全体の外装タイル壁面のテクスチャーを再現することができる。
【発明を実施するための最良の形態】
【００１４】
以下に、本発明の実施の形態について図面を参照して説明する。
【００１５】
図１は、本発明の一の実施形態の既存外装タイル壁面の補修方法の概略を説明する施工図である。本発明の既存外装タイル壁面の補修方法は、既存外装タイル壁面１に透明性プライマーを塗布してプライマー層２を形成し、プライマー層２に透明アクリル系樹脂エマルションを主成分とする主材塗料を複数回塗布して主材層３を形成し、主材層３に透明性トップコート塗料を塗布してトップコート層４を形成する既存外装タイル壁面の補修方法である。
【００１６】
本発明において用いる主材塗料は、透明アクリル系樹脂エマルションを主成分としている。ここで、アクリル系樹脂とは、アクリル酸樹脂、アクリル酸エステル樹脂、メタクリル酸樹脂又はメタクリル酸エステル樹脂を主成分とする樹脂を云い、これらのアクリル酸系樹脂（アクリル酸樹脂若しくはアクリル酸エステル樹脂を云う）又はメタクリル酸系樹脂（メタクリル酸樹脂若しくはメタクリル酸エステル樹脂を云う）をシリコーン変性させたシリコーン変性アクリル系樹脂、特に、シリコーングラフトアクリル系樹脂を含む概念である。シリコーングラフトアクリル系樹脂とは、アクリル酸系樹脂又はメタクリル酸系樹脂に、シリコーンをグラフトさせた成分を含む樹脂を云う。
【００１７】
本明細書において、透明アクリル系樹脂エマルションとは、上記のアクリル系樹脂のうち透明性のアクリル系樹脂を溶剤系分散媒、水系分散媒等の分散媒に分散させたものを云う。ここで、透明性のアクリル系樹脂とは、主材層３を形成したときに透明なアクリル系樹脂を云い、当該エマルションが透明であるか否かを問わない。本発明において、主材塗料に用いる透明アクリル系樹脂エマルションとしては、優れた透明性及び耐候性を確保するために、透明アクリル酸エステル樹脂を溶剤系分散媒又は水系分散媒に分散させた透明アクリル酸エステル樹脂エマルションが好ましい。また、主材塗料としては、シリコーングラフトアクリル系樹脂を溶剤系分散媒又は水系分散媒に分散させたシリコーン変性アクリルラテックス塗料を好適に用いることができる。
【００１８】
本発明において、主材塗料には、補強短繊維が配合されている。主材塗料に用いる補強短繊維としては、ナイロン繊維、ビニロン繊維、ポリプロピレン繊維、アラミド繊維、アクリル繊維、炭素繊維などを１種又は適宜に混合して用いることが好ましい。中でもナイロン繊維は主材塗料とのなじみがよく、経済的でありとくに好ましく利用できる。補強短繊維の繊維長は２〜３０ｍｍ程度、より好ましくは３〜２０ｍｍ程度、とくに好ましくは４〜６ｍｍ程度、単糸繊度は２〜３０ｄｔｅｘが好適である。繊維長が２ｍｍ以下であると効果的固着に必要な長さを得難く、３０ｍｍ以上になるとファイバーボールを形成して適当な分散状態にならずに所要の強度を得られないことがある。単糸繊度が２ｄｔｅｘ未満であるとファイバーボールを形成しやすくなり、３０ｄｔｅｘを超えると繊維量の割に接着表面積が減少して十分な接着強度を得られなくなってくる。補強短繊維の伸度は２０〜５０％が好ましく、引張強度は８．０ｃＮ／ｄｔｅｘ以上が好ましく、弾性率は４０００〜６０００Ｎ／ｍｍ２が好ましい。補強短繊維の担持量は、主材層１ｍ２当たり２５〜２００ｇの範囲が効果的である。２５ｇ以下であると十分な接着効果を得られず、２００ｇを超えると繊維量が多くなり過ぎ、主材層３中に十分絡めることができず、かえって接着力が低下する。
【００１９】
本発明において、主材塗料に含まれる分散媒としては、溶剤系分散媒、水系分散媒等を挙げることができる。水系分散媒としては、水でも良く、アニオン、カチオン、ノニオン、両性の各界面活性剤の分散剤を含む水でも良い。水系分散媒を用いた場合には、施工中の臭気がない点で好ましい。また、溶剤系分散媒としては、アルコール系分散媒、シリコーン系分散媒、石油系分散媒、グリコール系分散媒等をあげることができる。溶剤系分散媒を用いた場合には、乾燥時間を短くできる点で好ましい。アルコール系分散媒としては、メタノール、エタノール、１−プロパノール、２−プロパノール等を挙げることができ、シリコーン系分散媒としてはジメチルシリコーン、４〜６量体の環状シロキサン等を挙げることができ、石油系分散媒としてはペンタン、ヘキサン、ヘプタン等のパラフィン系炭化水素、工業用ガソリン、ケロシン、ミネラルスプリット、イソパラフィン、シクロパラフィンを挙げることができ、グリコール系分散媒としては、エチレングリコール、プロピレングリコール、トリメチレングリコール、１，４−ブタンジオール、１，５−ペンタンジオールを挙げることができる。
【００２０】
本発明においては、主材塗料として、粘度２００００ｍＰａ・ｓ〜７００００ｍＰａ・ｓ、かつ、チクソトロピー指数４．０〜１０．０のものを用いる。粘度４００００ｍＰａ・ｓ〜６００００ｍＰａ・ｓ、かつ、チクソトロピー指数５．０〜７．０のものがより好ましい。ここで、チクソトロピー指数（ｔｈｉｘｏｔｒｏｐｙ ｉｎｄｅｘ）とは、等温度における粘度の時間依存性を表すものであり、この指数が大きいほど、チクソトロピー性が大きいことを表している。主材塗料として、上記の粘度に満たないものを用いた場合には、塗装工程中塗料が垂れてしまい、良好な剥落防止効果を得るための充分な塗布量の確保が困難となる。また、上記の粘度範囲内のものであっても、上記のチクソトロピー指数に満たないものを用いた場合には、良好な膜厚の調整が困難で、分厚い層で覆ってしまうことになり易く、表面がでこぼこで、透明性の高い塗料を用いているにも拘わらず、外装タイル壁面の持つ色調や色合いの外観の確保が難しく、特に、目地がぼけてしまう結果になり易い。
【００２１】
本発明の既存外装タイル壁面の補修方法においては、既存外装タイル壁面１に透明性プライマーを塗布してプライマー層２を形成し、プライマー層２に透明アクリル系樹脂エマルションを主成分とする主材塗料を複数回塗布して主材層３を形成し、主材層３にトップコート用の透明性塗料を塗布してトップコート層４を形成する。ここで、透明性プライマーとは、プライマー層２を形成したときに透明なプライマーを云い、プライマー自体が透明であるか否かを問わない。透明性トップコート塗料とは、トップコート層４を形成したときに透明性なトップコート塗料を云い、トップコート塗料自体が透明であるか否かを問わない。
【００２２】
本発明の既存外装タイル壁面の補修方法においては、補強短繊維が配合され、粘度が２００００〜７００００ｍＰａ・ｓであり、チクソトロピー指数が４．０〜１０．０である主材塗料を用いることにより、それを複数回塗布して主材層３を形成したときに、好適な主材層３の塗膜厚さと優れた面強度を確保することができる。主材塗料の塗布回数としては、２〜３回が好ましい。
【００２３】
前記主材塗料が、９０〜９９質量％の透明アクリル系樹脂エマルションと、１〜１０質量％の補強短繊維を含むことが好ましく、１〜５質量％の補強短繊維を含むことがより好ましく、９３〜９６質量％の透明アクリル系樹脂エマルションと、２〜３質量％の短繊維とを含むことが好ましい。
【００２４】
また、本発明において、主材塗料には、上記の成分に加えて、造膜助剤、増粘剤、消泡剤等から選ばれた１種又は２種以上の第三成分をあらかじめ分散媒に添加してもよい。
造膜助剤としてはキョーワノールＭ（協和発酵株式会社製）等を用いることができ、増粘剤としてはチクゾール（共栄社化学株式会社製）等を用いることができ、消泡剤としてはＳＮディフォーマー（サンノプコ株式会社製）等を用いることができる。主材塗料中の造膜助剤の配合量は、２質量％以上が好ましく、３〜５質量％がより好ましい。主材塗料中の増粘剤の配合量は、０．１質量％以上が好ましく、０．２〜０．３質量％がより好ましい。主材塗料中の消泡剤の配合量は、０．１質量％以上が好ましく、０．２〜０．３質量％がより好ましい。
【００２５】
本発明の既存外装タイル壁面の補修方法において、主材層３をネット状クロス５で補強することが好ましい。主材層３をネット状クロス５で補強することにより、主材層３の面強度を向上できると共に、上記の範囲の高い粘度及び高いチクソトロピー指数を有する主材塗料を用いても、塗装技術の熟練を要することなく主材層３の塗膜厚さを容易に調整することができ、主材層３の塗膜厚さの広範囲の略均一性を図ることができ、意匠性を保持したまま充分な膜厚保確保が容易となる。例えば、プライマー層２にネット状クロス５を載置して主材塗料を塗布すること、又は、プライマー層２に主材塗料を塗布して１層目の主材層を形成し、１層目の主材層にネット状クロス５を載置して、再度主材塗料を塗布することにより、主材層３をネット状クロス５で補強することができる。
【００２６】
ネット状クロス５の繊維の素材としては、ナイロン、ポリエステル、ポリプロピレン、テフロン（登録商標）、カーボン、ポリエチレン等を挙げることができ、優れた耐薬品性を有し、高強度であり、かつ安価に入手可能な点から、ポリエチレン、ナイロン又はポリエステルが好ましい。透明性を高めて、優れた意匠性を得る為に、ネット状クロス５の目開きとしては、３．０〜５．０ｍｍが好ましく、ネット状クロスの透光率としては９５％以上が好ましい。
【００２７】
本発明の既存外装タイル壁面の補修方法において、アンカーピン６を既存外装タイル壁面１に打ち込む工程を含むことが好ましい。アンカーピン６を既存外装タイル壁面１に打ち込む工程を含むことにより主材層３を既存外装タイル壁面１により強固に固定することができ、タイル片の剥落防止をより確実にすることができる。ここで、既存外装タイル壁面１としては、例えば、コンクリート構造物からなる躯体構造部１ｃにモルタル層１ｂを介してタイル１ａが接着されたタイル壁面を挙げることができる。アンカーピン６を、モルタル層を貫いて躯体構造部に達するように打ち込むことにより、タイル片及びモルタル層の剥落防止をより確実なものとすることができる。ステンレス製の一般的なアンカーピン６を用いることができる。アンカーピン６を打ち込む工程としては、主材層３を形成した後、トップコート層４を形成する前にアンカーピン６を打ち込む工程を加えることもできるが、プライマー層２に主材塗料を１回又は複数回塗布した後、アンカーピン６を打ち込み、更に主材塗料を１回又は複数回塗布して主材層３を形成する工程の中に含むことが好ましい。また、サヤ７付きのアンカーピン６を好適に用いることができ、この場合は、プライマー層２を形成する前に、あらかじめ、既存外装タイル壁面１を穿孔し、サヤ入れすることが好ましい。穿孔の位置としては、既存外装タイル壁面１の目地部分が好ましい。
【００２８】
プライマー層２、主材層３、トップコート層４の各塗装工程では、ローラー、ハンドローラー、刷毛、レーキ又はコテを用いて塗布することができるが、ハンドローラーを用いることが好ましい。吹付け工法に比べ、作業場外への飛散が少なく、養生が軽減でき、作業環境の汚染を軽減できる。また、主材層３の塗装工程では、多孔質ハンドローラー（例えば、砂骨ローラー、マスチック（登録商標）ローラー）を用いて主材塗料を塗布することにより、主材層３を厚膜に仕上げることができ、省力化を図ることができるとともに、凹凸状（さざなみ状）のパターン外観が得られる点でより好ましい。特に、主材塗料を、多孔質ハンドローラーを用いて少なくとも１回塗布する工程を含むことが好ましい。多孔質ハンドローラーを用いることにより、塗装技術の熟練を要することなく、上記の範囲の高い粘度及び高いチクソトロピー指数を有する主材塗料を厚膜に塗布することが容易となり、意匠性を保持したままの膜厚確保が可能となる。１層目の主材塗装工程で主材塗料をコテにより薄めに塗布し、乾燥したのち、２層目の主材塗装工程で主材塗料を多孔質ハンドローラー（砂骨ローラー）で塗布することにより、広範囲の塗布面を凹凸状（さざなみ状）のパターンを付与しつつ一様に塗布することが容易となり、汎用の外装仕上げ材同等のパターンが得られ、意匠性が向上し、更に、長期耐久性にも優れたものとすることができる。
【００２９】
本発明の既存外装タイル壁面の補修方法に用いる透明性プライマーとしては、仕上がり塗膜が無色透明な塗料であれば市販の塗料を適宜使用することができ、アクリル系樹脂、シリコーン系樹脂、シリコーン変性アクリル系樹脂、ウレタン系樹脂、アクリルウレタン系樹脂、エポキシ系樹脂、ビニルエステル系樹脂、フッ素系樹脂等を主成分とし、粘度５０ｍＰａ・ｓ〜２００ｍＰａ・ｓ程度の溶剤系または水系の塗料を好適に使用することができる。特に、耐候性に優れたアクリル系樹脂中にアルコキシシリル基を付加させたシリコーン変性アクリル系樹脂を主成分とするシリコーン変性アクリル系樹脂塗料は、架橋させることで安定なシロキサン結合を形成し、優れた耐久性を発揮するとともに、アルコキシシリル基の脱アルコール反応が無機素材に対して強力な密着性を示す点でも好適である。プライマー層２は、タイル外装面と主材層３との接着性を付与するとともに、既存外装タイル壁面１の全面に、防水性及び高耐久性を付与させる機能をもつ。
【００３０】
本発明の既存外装タイル壁面の補修方法に用いる透明性トップコート塗料としては、仕上がり塗膜が無色透明な塗料であれば市販の塗料を適宜使用することができ、アクリル系樹脂、シリコーン系樹脂、シリコーン変性アクリル系樹脂、ウレタン系樹脂、アクリルウレタン系樹脂、フッ素系樹脂等の塗料を好適に使用することができる。特に、耐候性に優れたアクリル樹脂中にアルコキシシリル基を有するシリコーン変性アクリル系樹脂塗料は、架橋させることで安定なシロキサン結合を形成し、優れた親水性、低汚染性、耐久性を発揮する点で好適である。
【実施例】
【００３１】
本発明の一の実施形態の既存外装タイル壁面の補修方法について説明する。この実施形態の既存外装タイル壁面の補修方法では、樹脂の固形分が４０〜５０％となるように透明アクリル系樹脂（ブチルアクリレート／メチルメタクリレート共重合体）を水系分散媒に分散させたアクリルエマルション（９４質量％）に対して、補強短繊維として２．０質量％のナイロン短繊維（繊維長５±１ｍｍ、伸度２０〜５０％、引張強度８．０ｃＮ／ｄｔｅｘ以上、弾性率４０００〜６０００Ｎ／ｍｍ２）、造膜助剤として３．５質量％のキョーワノールＭ（協和発酵株式会社製）、増粘剤として０．２５質量％のチクゾール（共栄社化学株式会社製）、消泡剤として０．２５質量％のＳＮディフォーマー（サンノプコ株式会社製）が配合された主材塗料を用いた。１層目、２層目、３層目、共に同じ主材塗料を用いた。この主材塗料の粘度は、４８０００ｍＰａ・ｓであり、チクソトロピー指数は５．７である。また、透明性プライマー、１層目の透明性トップコート塗料及び２層目の透明性トップコート塗料は、いずれも同じ、シリコーン変性アクリル系樹脂塗料を用いた。目開き３〜５ｍｍ、透光率９６％のポリエチレン製ネット状クロス５を用いた。なお、主材塗料の粘度については、ＴＯＫＩＭＥＣ  ＩＮＫ製ＢＨ型回転粘度計を用いて、温度２３℃で測定し、チクソトロピー指数（ＴＩ）については、同じく、ＴＯＫＩＭＥＣ  ＩＮＫ製ＢＨ型回転粘度計を用いて、温度２３℃で、２ｒｐｍの粘度（η２）及び２０ｒｐｍの粘度（η２０）を測定し、ＴＩ＝η２／η２０として求めた。
【００３２】
まず、約５００ｍｍ間隔で、モルタル層を貫いて躯体構造部に達するように穿孔し、アンカーピン用のサヤ７を挿入した後、既存外装タイル壁面１の表面の脆弱層や、その他の塵埃や異物を完全に除去した。
【００３３】
次いで、清掃済みの既存外装タイル壁面１の表面全体に、上記の透明性プライマーを、通常のハンドローラーを用いて、既存外装タイル壁面１の表面に存在する巣や痘痕の中に摺り込むように塗布して、プライマー層２を形成した。
【００３４】
次いで、既存外装タイル壁面１の表面（詳細には、プライマー層２の表面）に、１層目の主材塗料を、コテを用いて薄く塗布し、乾燥した後、上記のサヤ７にアンカーピン６を打ち込み、上記のナイロン製ネット状クロス５を載置し、２層目の主材塗料を、マスチック（登録商標）ローラーを用いて厚く塗布し、乾燥した後、更に３層目の主材塗料を、マスチック（登録商標）ローラーを用いて厚く塗布した。
【００３５】
更に、乾燥した後、１層目の透明性トップコート塗料を、通常のハンドローラーを用いて塗布し、乾燥した後、２層目の透明性トップコート塗料を、通常のハンドローラーを用いて塗布し、乾燥させて、完成した。
【００３６】
透明性プライマーの塗布量は、約０．１５ｋｇ／ｍ２であり、１層目の主材層の塗布量は、約０．７ｋｇ／ｍ２であり、２層目の主材層の塗布量は、約１．２ｋｇ／ｍ２であり、３層目の主材層の塗布量は、約１．２ｋｇ／ｍ２であり、１層目のトップコート層の塗布量は、約０．１５ｋｇ／ｍ２であり、２層目のトップコート層の塗布量は、約０．１５ｋｇ／ｍ２であった。また、補強短繊維の担持量は、主材層１ｍ２当たり６０ｇであった。
【００３７】
本発明の一の実施形態の既存外装タイル壁面の補修方法は、タイル片の剥落を防止し、建築物を劣化させる様々な要因の侵入を防ぐとともに、既存の外装タイル壁面の質感を損なうことなく復元でき、建物自体のライフサイクルを伸ばすとともに、その価値を高める、画期的な工法である。
【図面の簡単な説明】
【００３８】
【図１】図１は、本発明の一の実施形態の既存外装タイル壁面の補修方法の概略を説明する施工図である。
【符号の説明】
【００３９】
１：既存外装タイル壁面、１ａ：タイル、１ｂ：モルタル層、１ｃ：躯体構造部（コンクリート構造物）、２：プライマー層、３：主材層、４：トップコート層、５：ネット状クロス、６：アンカーピン、７：サヤ
【図１】
2007247279.tif 000003